(57)【要約】  本発明の対象は、金属のための新規の腐食保護被覆、その製造方法、およびその使用に関する。【特許請求の範囲】
【請求項１】
ａ）少なくとも成分
（ｉ）グリシジルオキシプロピルアルコキシシラン、
（ｉｉ）＞１質量％のＳｉＯ2含有率を有する水性シリカゾル、
（ｉｉｉ）加水分解触媒としての有機酸、および
（ｉｖ）架橋剤としてのｎ−プロピルジルコネート、ブチルチタネートまたはチタンアセチルアセトネートの反応に基づくゾルゲル組成物を金属表面上に施与し、かつ乾燥させ、かつ／または硬化させ、かつ
ｂ）引き続き該ゾルゲル層上に少なくとも１の別の層を施与し、かつ乾燥させ、かつ／または硬化させる
ことにより、金属表面上に腐食保護層を製造する方法。
【請求項２】
金属表面を工程ａ）の前に清浄化することを特徴とする、請求項１記載の方法。
【請求項３】
工程ａ）において、テトラアルコキシシラン、アルキルアルコキシシランならびにフェニルトリアルコキシシランの群からの少なくとも１の別の成分（ｖ）をベースとするゾルゲル組成物を使用することを特徴とする、請求項１または２記載の方法。
【請求項４】
工程ａ）において、リン酸、リン酸塩、ポリ酸もしくはヘテロポリ酸の群からの少なくとも１の別の成分（ｖｉ）、ポリ酸もしくはヘテロポリ酸の塩、有機結合剤の水性分散液、レベリング助剤、湿潤剤、ナノ粒子、界面活性剤、アミノアルキルシランならびにアミノアルキルシロキサンをベースとするゾルゲル組成物を使用することを特徴とする、請求項１から３までのいずれか１項記載の方法。
【請求項５】
工程ａ）において、６〜９のｐＨ値を有するゾルゲル組成物を使用し、その際、ｐＨ値を塩基の添加により調整することを特徴とする、請求項１から４までのいずれか１項記載の方法。
【請求項６】
工程ａ）において、成分（ｉ）〜（ｉｖ）ならびに場合により（ｖ）および場合により（ｖｉ）をベースとするゾルゲル組成物を使用し、かつヒドロシル系を１：０．０１〜０．０１：１の質量比で添加することを特徴とする、請求項１から５までのいずれか１項記載の方法。
【請求項７】
工程ａ）において、全組成物に対して、０．５〜＜６０質量％の固体含有率を有するゾルゲル組成物を使用することを特徴とする、請求項１から６までのいずれか１項記載の方法。
【請求項８】
工程ａ）において、全組成物に対して、＜５質量％の加水分解アルコールの含有率を有するゾルゲル組成物を使用することを特徴とする、請求項１から７までのいずれか１項記載の方法。
【請求項９】
工程ａ）において、さらに水により希釈されているゾルゲル組成物を使用することを特徴とする、請求項１から８までのいずれか１項記載の方法。
【請求項１０】
工程ａ）において、全組成物に対して、９９．５〜３０質量％の水の含有率を有するゾルゲル組成物を使用することを特徴とする、請求項１から９までのいずれか１項記載の方法。
【請求項１１】
工程ａ）で、少なくとも成分
（ｉ）グリシジルオキシプロピルアルコキシシラン、
（ｉｉ）＞１質量％の固体含有率を有する水性シリカゾル、
（ｉｉｉ）加水分解触媒としての有機酸、および
（ｖｉ）架橋剤としてのｎ−プロピルジルコネート、ブチルチタネートまたはチタンアセチルアセトネートの反応に基づいたゾルゲル組成物を使用し、その際、成分（ｉｉ）対成分（ｉ）の固体質量の質量比が、≦０．７５であることを特徴とする、請求項１から１０までのいずれか１項記載の方法。
【請求項１２】
工程ｂ）において、有機樹脂または別のゾルゲル被覆系の群からの少なくとも１の別の層を製造することを特徴とする、請求項１から１１までのいずれか１項記載の方法。
【請求項１３】
工程ｂ）において、ポリエステル樹脂、ポリエーテル樹脂、アクリル樹脂、エポキシ樹脂、アルキル樹脂、メラミン樹脂、ウレタン樹脂、前記の樹脂の少なくとも２種類からなる混合物、ならびに前記の樹脂をベースとする少なくとも１の別の層を、水性の、または溶剤ベースの液状系として、または溶剤不含の粉末塗料系として製造することを特徴とする、請求項１から１２までのいずれか１項記載の方法。
【請求項１４】
被覆の硬化を熱により、または光化学的に実施することを特徴とする、請求項１から１３までのいずれか１項記載の方法。
【請求項１５】
請求項１から１４までのいずれか１項記載の方法により得られる、金属表面上の腐食保護層。
【請求項１６】
Ｉ）金属を、ゾルゲル組成物により被覆することによって得られる、金属表面上に存在するゾルゲル層、その際、該ゾルゲル組成物は、少なくとも成分
（ｉ）グリシジルオキシプロピルアルコキシシラン、
（ｉｉ）＞１質量％のＳｉＯ2含有率を有する水性シリカゾル、
（ｉｉｉ）加水分解触媒としての有機酸、および
（ｉｖ）架橋剤としてのｎ−プロピルジルコネート、ブチルチタネートまたはチタンアセチルアセトネートの反応に基づいており、および
ＩＩ）Ｉ）に記載の層の上に施与されている少なくとも１の別の層、
を特徴とする、金属表面上の被覆。
【請求項１７】
少なくとも１のＩＩ）による、水性の、または溶剤ベースの液状系、または溶剤不含の粉末塗料系としての、ポリエステル樹脂、ポリエーテル樹脂、アクリル樹脂、エポキシド樹脂、アルキル樹脂、メラミン樹脂、ウレタン樹脂、前記の樹脂の少なくとも２つからなる混合物ならびに前記の樹脂をベースとした層を特徴とする、請求項１６記載の金属表面上の被覆。
【請求項１８】
金属表面を腐食から保護するための、請求項１から１４までのいずれか１項に記載の方法により製造された、または請求項１５により得られる層または請求項１６または１７に記載の被覆の使用。
【請求項１９】
アルミニウム、アルミニウム合金、鋼、特殊鋼および亜鉛メッキした鋼の群からの金属表面のための請求項１８記載の使用。
【請求項２０】
請求項１から１９までのいずれか１項記載の腐食保護層を有する物品。
【発明の詳細な説明】
【技術分野】
【０００１】
本発明は、金属のための新規の腐食保護被覆、その製造方法およびその使用に関する。
【０００２】
シランは、ゾルゲル法、特にＥＰ１２８８２４５Ａ、ＥＰ０９８２３４８Ａ、ＤＥ１９８１６１３６Ａ、ＷＯ９９／０３６３５９によるナノコンポジットの製造の際の原料としてますます関心が持たれている。このようなナノコンポジットは通常、種々の適用のための被覆剤として使用される。
【０００３】
特に金属を腐食から保護するための被覆剤として種々のラッカーもまた長らく公知である。特に自動車の建造で通常車体の保護のために使用されるのは、単一の塗膜のみではない。
【０００４】
ゾルゲル調製物をベースとする公知の被覆系の本質的な欠点は、しばしば塩化物の含有率と、高い割合の有機性の、多くは揮発性ならびに毒性の溶剤であり、これらは副生成物としてシランの加水分解の際に生じるか、または希釈剤として添加される。シランの完全な加水分解のための大量の水の使用と、酸性の加水分解触媒の利用とにより、数ヶ月にわたって貯蔵安定性の、ただし溶剤を含有するゾルゲル系の製造が可能となる。水の量を増加することは、特にこのような系ができる限り高い固体含有率を有しているべき場合には、アルコキシ基の完全な加水分解ひいては系の貯蔵安定性の劇的な低下に、もしくは加水分解プロセスの終了後の迅速なゲル形成につながることも公知である。
【０００５】
まだ公開されていないドイツ特許出願１０２００４０３７０４５．１は、特殊なゾルゲル被覆剤に関するものであり、該被覆剤は金属表面を腐食から保護するために使用することができる。
【０００６】
本発明の根底には、金属の腐食保護のための別の可能性を提供するという課題が存在していた。
【０００７】
前記課題は本発明により、特許請求の範囲の記載に相応して解決される。
【０００８】
そこで意外なことに、少なくとも成分（ｉ）グリシジルオキシプロピルアルコキシシラン、（ｉｉ）固体含有率＞１質量％、有利には＞２０質量％、特に有利には＞３０質量％を有するコロイド分散した水性シリカゾル、（ｉｉｉ）加水分解触媒としての有機酸、特に酢酸、プロピオン酸またはマレイン酸、および（ｉｖ）架橋剤としてのジルコニウムテトラプロピレート（ｎ−プロピルジルコネートとも呼ばれる：Ｚｒ（Ｏ−Ｃ3Ｈ7）4）、ブチルチタネート、特にｎ−ブチルチタネート（Ｔｉ（Ｏ−Ｃ4Ｈ9）4）またはチタンアセチルアセトネートをベースとするゾルゲル被覆剤（以下ではゾルゲル系、ゾルゲル組成物、または略して組成物と呼ぶ）を、まず適切な方法で清浄化した金属表面上に施与し、ゾルゲルフィルムを乾燥させ、ならびに硬化させ、ただし有利にはその際にフィルムの膜厚は０．１〜１０μｍであり、かつ引き続き、その上に１もしくは複数の層を施与し、かつ同様に乾燥ならびに硬化させる場合に、金属表面、有利にはアルミニウム、アルミニウム合金、鋼、亜鉛メッキした鋼、ならびに特殊鋼を、より良好に腐食から保護することができることが判明した。ゾルゲル層上に施与される別の層は、有利には有機樹脂をベースとする被覆であるか、または別のゾルゲル被覆またはハイブリッド被覆であってよく、たとえば有機樹脂により変性されたゾルゲル系であってよい。しかし有利にはここでは、水性の、溶剤ベースの液状系として、または溶剤不含の粉末塗料系としてのポリエステル樹脂、ポリウレタン樹脂、アクリレート樹脂、エポキシ樹脂、アルキル樹脂、メラミン樹脂、ウレタン樹脂またはこれらの混合物をベースとする被覆も挙げることができる。特に有利にはゾルゲル層上に、前記の有機樹脂系、特にポリエステル樹脂をベースとする上塗層を施与する。
【０００９】
金属表面の薄い、本発明によるゾルゲル被覆によって意外にも、塗装系の腐食防止作用を改めて明らかに改善することができる。さらに、金属支持体上の被覆系の付着性が、ゾルゲル層によって明らかに改善される。ゾルゲル層は単独でも優れた耐食作用を示し、このことは、たとえばプライマー被覆した金属支持体の貯蔵の際の、最終的な利用または最終的な塗装の前の金属表面の一時的な腐食保護として利用することができる。
【００１０】
別の特殊な添加剤（以下の成分（ｖ）および（ｖｉ）を参照のこと）の選択により、本発明によるゾルゲル被覆の性能をさらに改善することができる。添加剤として特にリン酸、リン酸塩、ヘテロポリ酸およびこれらの塩、有機結合剤の水性分散液、特に水性のアクリレート分散液、ならびに無機ナノ粒子、有利には熱分解法により製造されたナノ粒子、特にヒュームドシリカ、つまり熱分解法により製造されたシリカ（Ａｅｒｏｓｉｌ（登録商標））、ならびにアミノアルキルシランもしくはアミノアルキルシロキサンは、これらの水溶液も含めて適切である。
【００１１】
従って本発明の対象は、金属表面上に腐食保護層を作成する方法であり、この場合、
ａ）少なくとも成分
（ｉ）グリシジルオキシプロピルアルコキシシラン、
（ｉｉ）＞１質量％のＳｉＯ2含有率を有する水性シリカゾル、
（ｉｉｉ）加水分解触媒としての有機酸、および
（ｉｖ）架橋剤としてのｎ−プロピルジルコネート、ブチルチタネートまたはチタンアセチルアセトネートの反応に基づいたゾルゲル組成物を、
場合により前処理した、つまり清浄化した金属表面上に施与し、かつ乾燥および／または硬化させ、かつ
ｂ）引き続き該ゾルゲル層上に少なくとも１の別の層を施与し、かつ乾燥および／または硬化させる。
【００１２】
本発明による方法の工程ａ）で有利には、テトラアルコキシシラン、アルキルアルコキシシラン、ならびにフェニルトリアルコキシシランの群からの少なくとも１の別の成分（ｖ）をベースとするゾルゲル組成物を使用することができる。
【００１３】
同様に、有利には本発明による方法の工程ａ）において、リン酸、リン酸塩、ポリ酸もしくはヘテロポリ酸、ポリ酸もしくはヘテロポリ酸の塩、有機結合剤の水性分散液、レベリング助剤、湿潤剤、ナノ粒子、界面活性剤、アミノアルキルシランならびにアミノアルキルシロキサンの群からの少なくとも１の別の成分（ｖｉ）をベースとするゾルゲル組成物を使用することができる。
【００１４】
さらに本発明による方法の工程ａ）において、有利には６〜９、好ましくは７〜８のｐＨ値を有するゾルゲル組成物を使用することができ、この場合、ｐＨ値は通常、水溶性の塩基の添加によって調整される。このために、たとえばアンモニアまたは有機アミン、ならびに（ｖｉ）に記載の添加剤の群からのものが適切であり、特に有利にはアミノシラン、たとえば
Ｈ２Ｎ−（ＣＨ２）３−Ｓｉ（ＯＣＨ３）３  （ＡＭＭＯ）
Ｈ２Ｎ−（ＣＨ２）３−Ｓｉ（ＯＣ２Ｈ５）３  （ＡＭＥＯ）
Ｈ２Ｎ−（ＣＨ２）２−ＮＨ−（ＣＨ２）３−Ｓｉ（ＯＣＨ３）３  （ＤＡＭＯ）
Ｈ２Ｎ−（ＣＨ２）２−ＮＨ−（ＣＨ２）３−Ｓｉ（ＯＣ２Ｈ５）３  （ＤＡＥＯ）
Ｈ２Ｎ−（ＣＨ２）２−ＮＨ−（ＣＨ２）２−ＮＨ−（ＣＨ２）３−Ｓｉ（ＯＣＨ３）３  （ＴＲＩＡＭＯ）
（ＯＣＨ３）３Ｓｉ−（ＣＨ２）３−ＮＨ−（ＣＨ２）３−Ｓｉ（ＯＣＨ３）３  （ＢｉｓＡＭＭＯ）
（ＯＣＨ３）３Ｓｉ−（ＣＨ２）３−ＮＨ−（ＣＨ２）３−Ｓｉ（ＯＣ２Ｈ５）３  （ＢｉｓＡＭＥＯ）、
または前記のそれぞれのアミノアルキルシランの水溶液、たとえばＤｙｎａｓｙｌａｎ（登録商標）１１２２またはＤｙｎａｓｙｌａｎ（登録商標）１１２４、またはいわゆるアミノアルキルシロキサン、特にたとえばＤｙｎａｓｙｌａｎ（登録商標）１１５１のような水性組成物、または前記のアミノアルキルシランの少なくとも１つをベースとする、いわゆるヒドロシルであり、これらはそのままで後により詳細に記載されている。
【００１５】
さらに、工程ａ）で使用されるような本発明の組成物を、付加的に水で、有利には脱塩水で希釈することができる。
【００１６】
本発明の対象はまた、本発明による方法により得られる、金属表面上の腐食保護層でもある。
【００１７】
工程ａ）に相応して本発明により使用されるゾルゲル被覆剤の製造は通常、加水分解条件の下で成分を混合することにより行われ、ここに、ならびにＤＥ１０２００４０３７０４５．１に詳細に記載されている。
【００１８】
薄い層の適用のための特定の適用法、たとえば噴霧または浸漬の場合には、ゾルゲル系を比較的顕著に希釈した溶液として適用することが必要である。ＤＥ１０２００４０３７０４５．１に記載されているゾルゲル系は部分的に不十分に水で希釈可能であるにすぎない。顕著に希釈された系は、貯蔵の際に、特にわずかに高めた温度で析出ならびに沈殿を示す。この欠点は有利には、ゾルゲル系を合成する際の成分（ｉｉ）および（ｉ）の比を特定の値に調整することによって回避することができる。０．７５以下の固体成分（ｉｉ）の質量／成分（ｉ）の質量の質量比Ｖで、特に水で希釈可能な、かつ希釈された形で貯蔵安定性のゾルゲル系を有利に製造することができる。
【００１９】
ゾルゲル層は通常、多様な方法で金属支持体上に施与することができる。通常、塗装分野で液状の被覆剤のために適切な全ての方法、たとえば噴霧、吹き付け、刷毛塗り、ロール塗り、浸漬およびナイフ塗布が適切である。有利には乾燥膜厚は、０．１〜１０μｍの範囲であり、特に有利には乾燥膜厚は１μｍ以下である。ゾルゲル層は通常、空気中で乾燥させて、グリップ抵抗性(griffest)の被覆が得られる。後架橋は高めた温度で行うことができる。有利には金属表面上に施与したゾルゲル層をまず、室温で数分間、有利には０．５〜１００分、特に有利には１〜２０分、とりわけ有利には５〜１０分乾燥させ、次いで有利には熱による最終硬化を、有利には１００〜４００℃で、特に有利には１５０〜２５０℃で、とりわけ有利には１８０〜２２０℃で実施する。最終硬化のための時間は温度に応じて数秒から、数日ないし数週間にわたって変化することができる。有利にはこの時間は、０．５〜６０分、特に有利には０．５〜２０分である。特に硬化は換気条件下で、たとえば循環空気式乾燥棚中２００〜２２０℃の温度で５〜２０分間の時間が有利であることが判明した。
【００２０】
さらに、工程ｂ）による層は、自体公知の方法で、最も良いのは該当する塗料系のための製造業者の指示に従って、存在するゾルゲル層上に施与することができる。適用法ならびに塗料系に関して、塗料系の最終硬化のために４００℃の温度を超える必要がない限り、限定はない。
【００２１】
有利にはゾルゲル被覆組成物のために、３−グリシジルオキシプロピルトリメトキシシラン、３−グリシジルオキシプロピルトリエトキシシラン、３−グリシジルオキシプロピルメチルジメトキシシラン、３−グリシジルオキシプロピルメチルジエトキシシランの群からの、または前記のシランの少なくとも２種類からなる混合物の成分（ｉ）が有利であることが実証されている。
【００２２】
成分（ｉｉ）として多くの場合、＞１〜５０質量％、特に有利には２０〜５０質量％、とりわけ有利には３０〜＜５０質量％、特に４０〜＜５０質量％、つまり約４５質量％の固体含有率を有するカチオン性コロイド分散シリカゾルが有利であり、その際、固体含有率の測定は、ＤＩＮ  ＥＮ  ＩＳＯ  ３２５１により行う。特に有利な水性シリカゾルは、３〜５、特に３．５〜４のｐＨ値を有する。あるいはまた、アルカリ性または中性の安定化シリカゾルを使用することもできる。さらに、本発明により使用されるシリカゾルは、非晶質の水性ＳｉＯ2粒子以外に、別のゾルゲル形成性の水性の元素酸化物、たとえば酸化アルミニウムまたはケイ素／アルミニウム酸化物または酸化チタンまたは酸化ジルコニウムまたは酸化亜鉛または前記の酸化物の少なくとも２種類からなる混合物を含有していてよい。さらに、有利なシリカゾルは通常４０〜４００ｎｍの平均粒径を有する非晶質の水性の酸化物粒子、たとえばＬｅｖａｓｉｌ（登録商標）２００Ｓ／３０％ならびにＬｅｖａｓｉｌ（登録商標）１００Ｓ／４５％を含有しているが、これらに限定されない。
【００２３】
ｐＨ値の測定は、自体公知の方法で、たとえばｐＨ試験紙もしくはｐＨスティックまたはｐＨ電極を用いて行うことができる。さらに、このようなゾルもしくはゾルゲル系中の粒径分布の測定は、自体公知の方法で、レーザー回折（Ｃｏｕｌｔｅｒ  ＬＳ  粒径測定装置）を用いて行うことができる。
【００２４】
さらに、本発明による方法の工程ａ）において有利には、少なくとも成分
（ｉ）グリシジルオキシプロピルアルコキシシラン、
（ｉｉ）＞１質量％の固体含有率を有する水性のシリカゾル、
（ｉｉｉ）加水分解触媒としての有機酸、および
（ｉｖ）架橋剤としてのｎ−プロピルジルコネート、ブチルチタネートまたはチタンアセチルアセトネートの反応に基づくゾルゲル組成物を使用することができ、その際、成分（ｉｉ）の固体質量対成分（ｉ）の固体質量との質量比は、≦０．７５、有利には０．１〜０．７、特に有利には０．２〜０．６、特に０．３〜０．５から出発する。さらに、該組成物は付加的な成分（ｖ）ならびに（ｖｉ）に基づいていてもよい。このような特殊な組成物は特に、実質的に任意の比率で水により希釈可能であり、かつ水により強く希釈される系も４ヶ月以上にわたって貯蔵安定性であることによって優れている。このようなゾルゲル系は、本発明によれば特に、比較的薄いゾルゲル層を、たとえば０．１〜５μｍの層厚さ、特に有利には約１μｍ以下の層厚さで支持体上に作成しようとする場合に適用される。
【００２５】
さらに、本発明により使用される組成物では、酢酸、プロピオン酸およびマレイン酸の群からの有機酸が成分（ｉｉｉ）として有利である。たとえば組成物は、組成物に対して有利には０．０１〜３質量％の成分（ｉｉｉ）、特に有利には０．５〜２質量％、特に１〜２質量％の成分（ｉｉｉ）を含有している。
【００２６】
成分（ｉｖ）に記載されている架橋剤は、粉末、液体またはアルコール溶液として組成物を製造する際に使用することができる。本発明による組成物は、有利には０．５〜８質量％の成分（ｉｖ）の含有率に基づいている。
【００２７】
本発明による組成物のために、更なる成分（ｖ）として、テトラアルコキシシラン、特にテトラエトキシシラン、少なくとも１のアルキルシラン、適切にはアルキルアルコキシシラン、特にジメチルジエトキシシランまたはメチルトリメトキシシラン、および／または少なくとも１のフェニルトリアルコキシシラン、特にフェニルトリエトキシシランまたはフェニルトリメトキシシランを有利に使用することもできる。
【００２８】
たとえば本発明による組成物は、成分（ｖ）を、組成物に対して１〜１０質量％の量で含有していてもよい。この場合、適切には成分（ｉｉ）の割合を相応して成分（ｖ）により置き換える。
【００２９】
さらに、別の特殊な添加剤もしくは成分（ｖｉ）を選択することによって、ゾルゲル被覆の性能を改めて改善することができる。工程ａ）による被覆剤中の別の添加剤もしくは成分（ｖｉ）として、いくつかの例を挙げるとすれば、特にリン酸、リン酸塩、たとえばアルカリ金属リン酸塩、たとえばＮａＨ2ＰＯ4、Ｎａ2ＨＰＯ4、Ｎａ3ＰＯ4、または相応するカチオン塩、ポリ酸もしくはヘテロポリ酸およびこれらの塩、たとえば、クロム酸、モリブデン酸、クロム酸塩、たとえばアルカリ金属およびアルカリ土類金属のクロム酸塩ならびに二クロム酸塩、モリブデン酸カルシウム、モリブドリン酸、有機結合剤の水性分散液、特に水性のアクリレート分散液、たとえばメチルメタクリレート／ｎ−ブチレート分散液、たとえばＰｌｅｘｔｏｌ（登録商標）Ｄ５１０、ナノ粒子、有利には無機ナノ粒子、有利には熱分解法により製造されたナノ粒子、特にヒュームドシリカ、つまり熱分解法により製造されたケイ酸（Ａｅｒｏｓｉｌ（登録商標））、ならびにアミノシランおよびアミノアルキルシロキサンが、上記ですでに記載したように適切である。
【００３０】
たとえば前記の組成物に関して、別の成分として（ｖｉ）レベリング特性及び腐食保護特性をふたたび改善する添加剤を使用することができる。適切な添加剤（ｖｉ）は、たとえば通常、塗料およびラッカー産業で使用されているレベリング助剤および湿潤剤、ならびにそのつどゾルゲル組成物に対して、０．００１〜１質量％、有利には０．０１〜０．１質量％、特に有利には０．０３〜０．０６質量％の濃度のリン酸またはリン酸塩であるか、または有利に０．１〜５０質量％、特に有利には１〜４０質量％、とりわけ有利には１０〜３０質量％の濃度の水性樹脂分散液、特にアクリレート分散液、特に有利には水性のメチルメタクリレート／ｎ−ブチルアクリレート分散液であるか、または０．０１〜２０質量％、有利には１〜１０質量％の濃度でのナノ粒子、有利には熱分解法により製造されたナノ粒子、特に熱分解法シリカである。
【００３１】
さらに、存在する、場合により強く希釈された被覆剤、つまりゾルゲル組成物の安定性は、さらに、ｐＨ値を６〜９、有利には７〜８に調整することによって、すでに上で記載したように改めて改善することができる。
【００３２】
本発明の組成物は通常、わずかに濁っている液体から乳白色の液体であり、かつ意外にも４０〜２００ｎｍ、有利には５０〜１００ｎｍの平均直径を有するゾル粒子により優れている。ゾル粒子の直径の測定は、自体公知の方法でたとえばレーザー回折によって行うことができる。この場合、特に意外であるのは、組成物が有利には３．５ヶ月よりも長い貯蔵期間にわたり粒径分布が実質的に変化しない、つまり貯蔵安定性であることである。
【００３３】
さらに、本発明の組成物は有利には、全組成物に対して、＞０．５〜＜６０質量％、有利には２０〜５５質量％、特に２５〜５０質量％の固体含有率により優れている。本発明の組成物の固体含有率は、適切な方法でＤＩＮ  ＩＳＯ  ３２５１に準拠して測定される。さらに、本発明の組成物の固体含有率ならびに粘度は、水の添加により調整することができる。この場合、有利には固体含有率が約０．５〜５０質量％であるように水の添加を量定する。このような本発明による組成物は通常有利には数ヶ月にわたって貯蔵安定性である。
【００３４】
さらに前記のゾルゲル組成物は、有利には組成物に対して＜５質量％、有利には＜３質量％、特に有利には＜１質量％の低い加水分解アルコールの含有率によって優れている。このような組成物中のアルコールの含有率はたとえばガスクロマトグラフィーによって公知の方法により測定することができる。
【００３５】
貯蔵安定性は、水以外に特に適切な有機溶剤を、たとえば≦１０質量％の１−メトキシプロパノール−２を添加する場合にはさらに延長することができる。
【００３６】
たとえば前記の組成物は有利には、全組成物に対して≦１０質量％、有利には５〜１０質量％の１−メトキシ−プロパノール−２の含有率を有していてもよい。このような系は通常、高い引火点によっても優れている。
【００３７】
本発明による方法の工程ａ）により使用される水性組成物は、全組成物に対して有利には約９９．５〜３０質量％、特に有利には８０〜５０質量％の含水率によって優れている。溶剤としての水約＞５０％の割合の場合、このような被覆組成物では通常、「非揮発性成分」の含有率を測定する。測定は通常、ＤＩＮ  ＥＮ  ＩＳＯ３２５１の「非揮発性成分の含有率の測定」により、水ならびにアルコールの蒸発によって行われる。このために、被覆剤を通常はアルミニウム製の使い捨てシャーレ中、１２５℃で１時間コンディショニングし、かつ非揮発性成分の含有率を差分秤量によって測定する。測定法は主として充填剤、顔料などを含有する被覆剤、被覆剤のための結合剤、ポリマー分散液、縮合樹脂、ポリマー分散液等に関して適用される。この方法によって相対値が測定される。たとえば本発明により使用される組成物では特に、０．５〜５０質量％の非揮発性成分の含有率が有利である。
【００３８】
さらに、前記の組成物は有利には少なくとも１の界面活性剤を含有していてもよい。特にこのようにしてシリコーン界面活性剤、たとえばＢＹＫ−３４８（ポリエーテル変性ポリジメチルシロキサン）の添加により、下地の湿潤性をさらに改善することができ、このことは被覆を、特に金属製の支持体上に製造する際のレベリングの問題を回避することに有利に貢献しうる。通常、組成物に対して＜０．５質量％、特に０．１〜０．３質量％の界面活性剤の含有率が有利である。
【００３９】
さらに、本発明による方法の工程ａ）による前記のゾルゲル組成物に、前記のヒドロシル系を添加することができる。
【００４０】
ヒドロシル系とはここでは、実質的に水ベースの、塩化物不含の、主としてわずかに酸性の水性系であると理解され、これは水溶性の、実質的に完全に加水分解された（フルオロ）アルキル−／アミノアルキル−／ヒドロキシ−（もしくはアルコキシ−）シロキサンの混合物を含有しており、これらはたとえばＥＰ０７１６１２７Ａ、ＥＰ０７１６１２８Ａ、ＥＰ０８４６７１７ＡならびにＥＰ１１０１７８７Ａから読み取ることができる。その例は特に、Ｄｙｎａｓｙｌａｎ（登録商標）ＨＳ  ２９０９、Ｄｙｎａｓｙｌａｎ（登録商標）ＨＳ  ２７７５、Ｄｙｎａｓｙｌａｎ（登録商標）ＨＳ  ２７７６、Ｄｙｎａｓｙｌａｎ（登録商標）ＨＳ  ２６２７である。特に有利であるのは、Ｄｙｎａｓｙｌａｎ（登録商標）Ｆ  ８８１５を、本発明による組成物に１：０．０１〜０．０１：１の質量比で、特に有利には約１：０．１〜０．１：１の質量比で添加することであり、その際、ここで使用される水性のＤｙｎａｓｙｌａｎ（登録商標）Ｆ  ８８１５は、組成物に対して、および上記のとおりＤＩＮ  ＥＮ  ＩＳＯ３２５１により測定して、有利には＜４０質量％、特に有利には０．１〜２０質量％、特に約１３〜１５質量％の作用物質含有率を有する。こうして得られた組成物は適用の際に有利には被覆の著しく疎水性の、かつ粗油性の特性（「清浄化しやすい」とも呼ばれる）により優れている。
【００４１】
たとえば本発明による方法の工程ａ）において同様に、成分（ｉ）〜（ｉｖ）ならびに場合により（ｖ）および場合により（ｖｉ）をベースとし、かつ質量比１：０．０１〜０．０１：１の質量比でのヒドロシル系が添加され、その際、ここで使用されるヒドロシル系が有利には前記のシロキサンを＜８０質量％、特に有利には＜４０質量％の作用物質含有率を有するゾルゲル組成物が有利である。
【００４２】
通常、本発明により使用される組成物を製造するために、成分（ｉ）を装入し、ここにまず（ｉｉｉ）を添加し、その後、（ｉｖ）を供給し、かつ引き続き（ｉｉ）を添加し、成分（ｉｉ）対（ｉ）の比率は有利には適切に規定され、かつ別の成分（ｖ）として、場合により成分（ｖｉ）ならびに場合により希釈剤を添加する。付加的な希釈剤として、水、メタノール、エタノールおよび／または１−メトキシ−プロパノール−２ならびに別のアルコールを使用することができる。
【００４３】
その際、反応を有利には０〜３５℃、特に有利には５〜２５℃の温度で、１〜６０分間、特に有利には５〜２０分の時間にわたって実施し、かつこうして得られた生成物混合物を適切な方法で約３５〜８５℃、有利には５０〜６０℃もしくは６０〜７０℃の温度で、つまり有利には加水分解アルコールの沸点より若干低い温度で、１０分〜４時間、特に有利には３０分〜３時間、後反応させる。反応および後反応は通常、良好な混合下で、たとえば撹拌下で実施する。
【００４４】
引き続きこうして得られた生成物混合物から、反応の際に生じた加水分解アルコール、特にメタノール、エタノールおよび／またはｎ−プロパノールを減圧下での蒸留により系から除去し、かつ場合によりその際に除去される量のアルコールを、相応する量の水で補充する。
【００４５】
さらに反応混合物または生成物混合物に界面活性剤、たとえばＢＹＫ３４８、ただしこれに限定されないが、および前記の別の添加剤を添加することができる。
【００４６】
あるいはまた、こうして得られた、通常わずかに濁っている程度から乳白色までの生成物混合物を水および／または１−メトキシプロパノール−２またはその他のアルコールで希釈するか、もしくは所望の固体含有率をできる限り調整することもできる。
【００４７】
さらにこのような系のｐＨ値を６〜９に調整することができる。
【００４８】
さらに、本発明による生成物混合物もしくは本発明による組成物に、ヒドロシル、有利にはフッ素官能性またはアルキル官能性の作用物質を含有するヒドロシルを添加することができる。この場合、特にヒドロシル濃縮物を、作用物質として計算し、かつ後の組成物に対して、１３〜１５質量％の量で良好な混合下に添加する。
【００４９】
工程ａ）によるゾルゲル層上に、本発明による方法では工程ｂ）では、有機樹脂または別のゾルゲル被覆系の群からの少なくとも１の別の層を作成する。
【００５０】
たとえば本発明による方法では、工程ｂ）で慣用の被覆系、たとえばポリエステル樹脂、ポリエーテル樹脂、アクリル樹脂、エポキシド樹脂、アルキル樹脂、メラミン樹脂、ウレタン樹脂、前記の樹脂の少なくとも２種類からなる混合物、ならびに前記の樹脂をベースとする少なくとも１の別の層を、水性の、または溶剤ベースの液状の系として、または溶剤不含の粉末塗料系として作成し、ゾルゲル系またはゾルゲルハイブリッド系もまた適切である。
【００５１】
硬化もしくは乾燥とその後の硬化とを、本発明によれば工程ａ）ならびにｂ）において作成される層の場合、有利には熱により、および／または光化学的に実施する。
【００５２】
本発明による方法により得られる特殊な一連の層、つまり被覆は、金属表面のための腐食保護層として著しく優れている。その際、工程ａ）により得られるゾルゲル層はさらに、優れたプライマー特性により、つまり付着助剤として優れている。
【００５３】
従って本発明の対象は、金属表面上の被覆、つまり金属上の一連の層でもあり、これは
Ｉ）金属表面上に存在するゾルゲル層、これはゾルゲル組成物による金属の被覆により得られ、その際、該ゾルゲル組成物は、少なくとも成分
（ｉ）グリシジルオキシプロピルアルコキシシラン、
（ｉｉ）＞１質量％のＳｉＯ2含有率を有する水性シリカゾル、
（ｉｉｉ）加水分解触媒としての有機酸、および
（ｉｖ）架橋剤としてのｎ−プロピルジルコネート、ブチルチタネートまたはチタンアセチルアセトネートの反応に基づいており、および
ＩＩ）Ｉ）による層の上に施与されている少なくとも１の別の層、
を特徴とする。その際、ＩＩ）によれば、水性の、または溶剤ベースの液状系または溶剤不含の粉末塗料系として、少なくともポリエステル樹脂、ポリエーテル樹脂、アクリル樹脂、エポキシ樹脂、アルキル樹脂、メラミン樹脂、ウレタン樹脂、前記の樹脂の少なくとも２つからなる混合物ならびに前記の樹脂をベースとした少なくとも１の層が有利である。
【００５４】
一般に本発明による腐食保護層は、金属表面上で以下のとおりに製造される：
通常、本発明により使用される組成物を製造するために、成分（ｉ）を装入し、ここにまず（ｉｉｉ）を添加し、その後、（ｉｖ）を供給し、かつ引き続き（ｉｉ）を添加し、成分（ｉｉ）対（ｉ）の比率は有利には適切に規定され、かつ別の成分（ｖ）として、場合により成分（ｖｉ）ならびに場合により希釈剤を添加する。有利には成分（ｖｉ）による添加剤を最後に添加する。成分（ｖ）を使用する場合、これは有利には、製造の時点で使用する。成分の供給およびこれらの反応は通常、良好な混合下で行う。
【００５５】
シリカゾルの高い割合によって、（ｉ）ならびに（ｖ）によるシランの加水分解のために必要とされるよりも実質的により多くの水を混合物に導入することができる。加水分解が開始する際に、反応混合物の温度は通常、わずかに上昇する。その際、付加的に冷却するか、または必要であればわずかに加熱することができる。反応もしくは生成物混合物を撹拌下でわずかに高い温度でさらに若干の時間、適切に後反応させることができる。たとえば反応の後で通常、多量の水ならびに加水分解アルコール、たとえばメタノール、エタノールまたはｎ−プロパノールを含有する加水分解産物が存在する。一般に、加水分解産物は少なくとも一定の時間にわたって貯蔵安定性である。加水分解と共にシラン分子同士の、あるいはまたシラン分子と、ＳｉＯ2粒子の表面に存在するＯＨ基との緩慢な縮合もまた開始され、このことは、無機／有機架橋構造の前形成につながり、かつそれにもかかわらず通常は、反応生成物の析出につながらない。さらに、こうして得られた生成物混合物から、加水分解アルコール、特に毒性のメタノールを除去し、かつ相応する量の水により補充することができる。本発明による組成物に、別の成分（ｖ）および／または（ｖｉ）、たとえば界面活性剤、ならびにいくつかの例を挙げるなら、更なる量の水、１−メトキシプロパノール−２ならびにヒドロシル混合物を有利に添加することもできる。成分（ｉｉ）対（ｉ）の高い比率の場合、水による希釈性は通常制限されており、その場合には希釈された溶液も貯蔵安定性が劣る。１０μｍ未満の低い乾燥膜厚を達成するために、多くの適用形、たとえば浸漬または噴霧では、溶剤による乾燥残留物の著しい低減が必要である。その際に有機溶剤を使用せず、水を使用すべき場合には、意外にも、成分（ｉｉ）対成分（ｉ）の固体質量の低い質量比を調整する場合には、著しく水で希釈可能な、かつ同時に貯蔵安定性のゾルゲル組成物を製造することができることが明らかとなった。Ｖ＝成分（ｉｉ）の固体質量／成分（ｉ）の固体質量。Ｖ≦０．７５の比で、このような著しい水希釈性および希釈後に貯蔵安定性のゾルゲル被覆組成物が有利に可能となる。
【００５６】
さらに、ジメチルジエトキシシランの相応する添加（ｖ）によって、被覆の疎水性作用および弾性を改善することができる。本発明による被覆剤を製造する際に、フェニルアルコキシシランを添加することによって、相応する被覆の熱安定性にも弾性にも有利な影響を与えることができる。メチルトリエトキシシランの添加は、有利には被覆の疎水性の特性の改善をもたらす。さらに、耐引掻性および耐摩耗性を特に被覆剤の製造の際のテトラエトキシシランの添加によって改めて改善することができる。
【００５７】
点錆(Flugrost)の形成は、ｐＨ値を７または７よりわずかに高く調整する場合に、酸に敏感な支持体、たとえば鋼上でほぼ防止することができる。この目的のために、ゾルゲル系に、塩基性物質を添加剤として添加することができる。原則として、全ての水溶性塩基が適切であるが、しかし塩基性アミンは特別な適性を有しており、かつ特に好適であるのは、塩基性アミノシランならびに塩基性アミノシラン加水分解物、たとえばＤｙｎａｓｙｌａｎ（登録商標）１１５１（Ｄｅｇｕｓｓａ）である。
【００５８】
保護すべき金属表面は、被覆前に通常、塗料産業で一般に慣用の方法でまず清浄化、特に脱脂する。たとえば金属表面を熱により、化学的に、または機械的に、たとえば加熱、スパッタリング、照射、エッチングにより、有機溶剤、サンドブラスト、研磨等を用いて処理することができる。
【００５９】
上記のゾルゲル被覆組成物の適用は、支持体上に、いくつかの可能性を挙げるとすれば、たとえば刷毛塗り、吹き付け、噴霧、ナイフ塗布、浸漬によって施与することにより行うことができる。通常は引き続き、被覆を短時間乾燥させ、かつ次いで熱により後処理することができる。あるいはたとえばゾルゲル被覆は＞１５０℃の温度で熱処理されるが、これは必ずしも必要はない。たとえばゾルゲル被覆剤を適切にナイフ塗布した後に、室温で１０分間乾燥させ、かつ約２００℃で５分間熱による後処理することによって、金属支持体上に、特にアルミニウム支持体上に有利には約０．１〜５μｍの厚さの透明で耐引掻性の層を製造することができる。同様に、該組成物を支持体上に施与した後で、該被覆を適切に５〜１５分間、有利には約１０分間フラッシュオフし、かつ有利には１５０〜２２０℃の範囲の温度で硬化させることができる。あるいはまた、ゾルゲル層を室温で乾燥させた後に、該ゾルゲル層上に更なる被覆を、たとえばコイルコーティング塗料を施与し、かつ引き続き全ての被覆系を一緒に熱により硬化させることもできる。たとえば硬化を以下の条件下に有利に実施することもできるが、しかしこれのみではない：乾燥ユニットを予熱し、次いで１５０℃で３０〜６０分間、または１８０℃で１０〜３０分間、または２００℃で約２０分間、または２２０℃で約１０〜２０分間。その際、ゾルゲル層もしくはゾルゲルプライマーの層厚さは＜１〜１５μｍ、有利には０．１〜１０μｍを達成することができる。
【００６０】
あるいはまた、金属表面上に施与され、かつ硬化されたゾルゲル層上に、１もしくは複数の別の層、有利には塗料層、特に前記の樹脂をベースとする塗料層を、所望の一連の腐食保護層もしくは所望の装飾的効果が得られるまで施与することもできる。付加的な塗料層として、本発明のゾルゲル層上では、通常は全ての市販の塗料系が適切である。
【００６１】
この付加的な層の適用は通常、そのつどの製造業者の指示に従って行うことができる。
【００６２】
ゾルゲル層および該層上に施与される上塗層からなる本発明による腐食保護層は、特に機械的に安定した、耐引掻性および耐摩耗性の、著しく疎水性の、あるいはまた、化学薬品安定性の被覆を製造するため、および金属表面上で改めて改善された腐食保護作用を得るために適切である。
【００６３】
たとえば本発明による腐食保護層は有利にはいくつかの例を挙げるとすれば、たとえば自動車産業における、金属合金を含む金属、たとえばアルミニウム、アルミニウム合金または鋼、工具用鋼または亜鉛メッキした鋼、たとえば鋼板または成形部材上に製造する。
【００６４】
従って同様に本発明の対象は、本発明による腐食保護層を有する金属からなる物品である。
【００６５】
さらに本発明の対象は、金属表面、特にアルミニウム、アルミニウム合金、鋼、亜鉛メッキした鋼ならびに特殊鋼からなる金属表面を腐食から保護するための、本発明により製造されるか、もしくは得られる層もしくは被覆の使用である。
【００６６】
本発明を以下の例により詳細に説明するが、本発明の対象はこれらに限定されない。
【００６７】
例
被覆剤中の固体含有率の測定
ＤＩＮ  ＩＳＯ  ３２５１によれば、被覆剤中の固体含有率とは、非揮発性成分の含有率であると理解すべきであり、その際、測定は十分に定義された条件で実施される。
【００６８】
本発明の被覆組成物の固体含有率の測定は、ＤＩＮ  ＩＳＯ  ３２５１に準拠して、以下のとおりに実施する（ＱＭ−ＡＡＡＳ−ＦＡ−ＳＬ７００１）：
アルミニウムからなる使い捨てシャーレ（直径＝約６５ｍｍ、高さ＝約１７ｍｍ）に、分析秤上で約１ｇの試料を秤量する（精度１ｍｇ）。生成物は、短時間方向を換えることにより使い捨てシャーレ中に均一に分散させた。該シャーレを約１２５℃で１時間、乾燥室中に貯蔵した。乾燥工程の終了後に、該シャーレを２０分間、乾燥器中で室温に冷却し、かつ分析秤上で１ｍｇを正確に再秤量した。試験あたり、少なくとも２回の測定を実施し、かつ平均値を記載した。
【００６９】
ＤＩＮ５００２１（ＣＡＳＳ試験）に準拠した腐食特性の評価
被覆された金属支持体を５０℃で２４時間、試験溶液中においた。その際、金属支持体を腐食性の液体で完全に覆った。引き続き、試験支持体を試験溶液から取り出し、腐食を目視で評価した：
評価の基準：
＋：腐食なし、または腐食の痕跡が散見されるのみ、
０：明らかな腐食（点状の腐食）が認識可能、
−：極めて顕著な腐食（点状の腐食）が認識可能。
【００７０】
試験溶液をＤＩＮ５００２１に相応して製造した（ＤＩＮ５００２１、第３頁、段落５．３、ＤＩＮ５００２１−ＣＡＳＳ試験のための試験溶液を参照のこと）。
【００７１】
乾燥膜厚の測定
試験装置：
Ｆｉｓｃｈｅｒ社のＤｕａｌｓｃｏｐｅ  ＭＰ４Ｃ
Ｆｉｓｃｈｅｒ社のＤｕａｌｓｃｏｐｅ  ＭＰ４０
試験：
硬化した被覆を測定するために、ゾンデを着色層上に設置し、かつ測定値μｍを読み取った。被覆した面の大きさに応じて、複数の測定値が確認される（３〜１０）。散乱のための尺度として、最大値と最小値との差、または標準偏差を使用することができた。測定の数を読み取ることができた。
【００７２】
較正：
装置をそれぞれの測定列の前に被覆されていない測定対象およびその後の試験シートの測定における標準化（０点測定）によって試験した。測定された膜厚の偏差が＞１μｍであった場合には、証明済みの試験板を用いた補正用の較正を実施した。
【００７３】
例１：
ゾルゲル系１の製造
装置：
蒸留装置を有する攪拌反応器、真空ポンプ
供給装置、塔底および塔頂温度計
実施：
Ｄｙｎａｓｙｌａｎ（登録商標）ＧＬＹＭＯ  ４１５．６ｇを装入し、かつ撹拌下で酢酸２０．６ｇを添加した。引き続き直接、ＴＹＺＯＲ（登録商標）ＮＰＺ  ４１．１ｇを計量供給した。５分後に、温度は約２〜５℃上昇した。次いで、１分以内にＬｅｖａｓｉｌ（登録商標）１００Ｓ／４５％（固体含有率４５質量％を有する水性シリカゾル）４１７．０ｇを攪拌導入した。その際、良好な攪拌作用に留意すべきである。引き続き直接、脱塩水４７７．３ｇを同様に迅速に滴加した。最高温度（約４２℃）に達した後に、乳白色の分散液２を７５〜８０℃でさらに２時間（環流）攪拌する。約５０℃の塔底温度に冷却した後で、脱塩水３５６．４ｇを後供給した。引き続き、メタノールを約５０〜６０℃の塔底温度および約２７０ミリバールの絶対圧力で留去した。塔底温度は蒸留の終了時に、圧力を変更しないで６０〜６５℃に上昇した。塔頂温度は同様に、＞６２℃に上昇した。さらに水のみを留去し、かつこれによって蒸留を終了した。≦５０℃に冷却した後に、留去した＞５９．４ｇの量の脱塩水を後供給した。分散液をなお少なくともさらに２時間攪拌した。室温で充填した。
【００７４】
生成物は、乳白色の外観を有していた。
【００７５】
比Ｖ＝成分（ｉｉ）の固体質量／成分（ｉ）の固体質量は０．４５であった。
【００７６】
秤量：
収率はほぼ１００％であった：１４９８ｇ。
【００７７】
生成物は以下の物理化学的特性を有していた：
固体含有率（１２５℃で１時間）  ３６質量％（ＤＩＮ  ＩＳＯ  ３２５１に準拠）、
ＳｉＯ2含有率  約１６質量％（ＡＮ−ＳＡＡ１６５３）、
ｐＨ値  ４〜５、
比重（２０℃）  １．１４８ｇ／ｍｌ（ＤＩＮ５１７５７）、
粘度（２０℃）  約８ｍＰａｓ（ＤＩＮ５３０１５）、
加水分解後のメタノール  ＜３％（ＡＮ−ＳＡＡ０２７２）。
【００７８】
例１ａ
ゾルゲル系１ａの製造
装置：
蒸留装置を有する攪拌反応器
供給装置
内部温度計
実施：
Ｄｙｎａｓｙｌａｎ（登録商標）ＧＬＹＭＯ  ３６３．６ｇを装入し、かつ撹拌下で酢酸１８．０ｇを添加した。引き続き直接、ＴＹＺＯＲ（登録商標）ＮＰＺ  ３６．０ｇを計量供給した。５分後に、温度は約２〜５℃上昇した。次いで３分以内に、Ｌｅｖａｓｉｌ（登録商標）１００Ｓ／４５質量％  ７８４．４ｇを攪拌導入した。その際、良好な攪拌作用に留意すべきであった。
【００７９】
最高温度に達した後（シリカゾルの添加の終了後１０分）に、乳白色の分散液２を７５〜８０℃でさらに２時間（環流）攪拌した。約５０℃の塔底温度に冷却した後で、脱塩水３１２．０ｇを後供給した。引き続き、メタノールを約５０〜６０℃の塔底温度および約２７０ミリバールの絶対圧力で留去した。塔底温度は蒸留の終了時に、圧力を変更しないで６３〜６５℃に上昇した。
【００８０】
塔頂温度は同様に、＞６２℃に上昇した。さらに水のみを留去し、かつこれによって蒸留を終了した。≦５０℃に冷却した後で、留去した量の水を後供給した。
【００８１】
分散液をなお少なくともさらに２時間攪拌した。
【００８２】
生成物は、乳白色の外観を有していた。
【００８３】
比Ｖ＝成分（ｉｉ）の固体質量／成分（ｉ）の固体質量は０．９６であった。
【００８４】
秤量：
収率はほぼ１００％であった：１３６４ｇ。
【００８５】
【表１】
2009524512.tif 000002
【００８６】
例２
添加剤としてのリン酸の使用
クロム鋼工具からなる板を、以下の生成物で被覆した：
ａ）例１ａからのゾルゲル生成物５０質量％と、脱塩水（＝完全に脱塩した水）５０質量％とからなる混合物、
ｂ）例１ａからのゾルゲル生成物３３．３質量％、脱塩水３３．３質量％およびリン酸（ｗ＝０．１５）３３．３質量％からなる混合物。従ってリン酸の濃度は、混合物中で約０．０４９９質量％であった。
【００８７】
ゾルゲル被覆系を混合物の調製後２時間以内に、４μｍのドクターナイフで適用した。乾燥条件：２３℃で１０分間、相対湿度５２％および２００℃で１０分間、循環空気式乾燥室中。光沢のある均質な被覆が、乾燥膜厚１．５もしくは０．３μｍで得られた。
【００８８】
試料は支持体材料に対してそれぞれ１つの引っ掻き傷を有しており、引き続き５分間、１％のＮａＣｌ溶液中に浸漬した。引き続き、調温調湿装置中、４５℃および相対空気湿度８２％で貯蔵した。４９日の負荷期間後に、以下の像が生じた：ａ）により被覆した試料は、著しい表面腐食を示し、他方ｂ）により被覆した試料は、ごくわずかな表面腐食およびわずかな糸状の腐食を有していたにすぎなかった。
【００８９】
例３
添加剤としてのＰｌｅｘｔｏｌ（登録商標）Ｄ５１０の使用
アルミニウムの試験板からなる板（Ｑ板３１０５Ｈ２４）を、以下の生成物で被覆した：
ａ）例１ａからのゾルゲル生成物、
ｂ）例１ａからのゾルゲル生成物７０質量％と、Ｐｌｅｘｔｏｌ（登録商標）Ｄ５１０（Ｐｏｌｙｍｅｒ  Ｌａｔｅｘの水性メチルメタクリレート／ｎ−ブチルアクリレート分散液）３０質量％とからなる混合物。
【００９０】
適用は混合物の調製後２時間以内に、４μｍのドクターナイフで塗布した後に行った。乾燥膜厚は、いずれの場合も＜１μｍであった。乾燥／硬化条件：室温（２３℃）で１０分間、引き続き２２０℃（生成物ｂ）もしくは２００℃（生成物ａ）で循環空気式乾燥室中で硬化させた（１０〜２０分）。腐食パフォーマンスの評価は、ＣＡＳＳ試験を用いて行った（結果は以下の表を参照のこと）：
【表２】
2009524512.tif 000003
【００９１】
例４
添加剤としてのＡｅｒｏｓｉｌ（登録商標）３８０の使用
アルミニウムの試験板からなる板（Ｑ板３１０５Ｈ２４）を、以下の生成物で被覆した：
ａ）例１ａからのゾルゲル生成物、
ｂ）例１ａからのゾルゲル生成物８８質量％、脱塩水１０質量％、およびＡｅｒｏｓｉｌ（登録商標）３８０（Ｄｅｇｕｓｓａ社の熱分解法シリカ）２質量％からなる混合物、
ｃ）例１ａからのゾルゲル生成物８３質量％、脱塩水１０質量％およびＡｅｒｏｓｉｌ（登録商標）３８０（Ｄｅｇｕｓｓａ社の熱分解法シリカ）７質量％からなる混合物。
【００９２】
適用は混合物の調製後２時間以内に、４μｍのドクターナイフで行った。乾燥膜厚は、全ての場合で＜１μｍであった。乾燥硬化条件：室温（２３℃）で１０分、引き続き循環空気式乾燥室中（１０分）でｂ）の場合２２０℃で、およびａ）およびｃ）の場合２００℃で硬化（１０分）。腐食パフォーマンスの評価は、ＣＡＳＳ試験を用いて行った（結果は以下の表を参照のこと）：
【表３】
2009524512.tif 000004
【００９３】
例５
市販のプライマーもしくは付着助剤との比較における例１ａからのゾルゲル系
アルミニウム支持体（アルミニウム試験板、合金３１０５Ｈ２４）、鋼支持体（低温圧延された鋼Ｓ３６）ならびに亜鉛メッキした鋼板からなる支持体を、以下の被覆系で処理した：
ａ）例１ａからのゾルゲル系、
ｂ）ＴＵ−ユニバーサルベース（Ｒｅｌｉｕｓ社の溶剤ベース（６５０ｇ／ｌＶＯＣ）のユニバーサルプライマー）、
ｃ）Ｂｏｎｄｅｒｉｔｅ  ＮＴ１（Ｈｅｎｋｅｌ社の重金属およびリン酸塩不含の反応性の慣用の被覆）。
【００９４】
生成物ａ）を、全ての支持体上に４μｍのドクターナイフで適用した（乾燥膜厚＜１μｍ）。乾燥条件：室温（２３℃）で１０分間、および引き続き２２０℃で２０分間、循環空気式乾燥室中。生成物ｂ）を１００μｍのナイフで塗布し、室温で１０分間乾燥させ、かつ１４０℃で１０分間、製造業者の推奨に相応して後架橋させた。生成物ｃ）を製造業者の推奨に相応して、室温（２３℃）で浸漬により塗布し（浸漬時間１０分）、室温で５分乾燥させ、かつ引き続き１８０℃で１０分間、さらに乾燥させた。
【００９５】
こうして処理した支持体を引き続き５０℃で２４時間、上記のＣＡＳＳ試験溶液中に浸漬し、その後、水ですすぎ、かつ腐食に関して評価した。以下の像が生じた：
生成物ｂ）（溶剤含有の厚膜プライマー）は、予想どおり、全ての支持体上で腐食を示さなかった。ただしこのプライマーにおける欠点は、溶剤含有率および約１００ｍｌ／ｍ2（湿潤膜厚１００μｍ）の高い使用量であった。
【００９６】
生成物ａ）（例１ａ）によるゾルゲル系）は、アルミニウム支持体および亜鉛メッキした鋼板上で、点状の腐食が散見されたのみであり、かつ鋼支持体では、全面積の約６０％の腐食が見られ、これは約４ｍｌ／ｍ2（湿潤膜厚４μｍ）の極めてわずかな使用量の場合であった。
【００９７】
生成物ｃ）は、全ての支持体上で極めて強力な腐食を示した（試験溶液と接触した面はそのつど１００％が腐食された）。
【００９８】
例６
コイルコーティング被覆の下のプライマーとしての例１ａからのゾルゲル系
亜鉛メッキした鋼板を、酢酸エチルで前清浄化し、かつ引き続き以下の生成物で被覆した：
ａ）例１ａからのゾルゲル生成物（８０質量％）、水（１９．７質量％）およびレベリング助剤ＢＹＫ３４８（０．３質量％）からなる混合物、支持体ａ）、
ｂ）例１ａからのゾルゲル生成物（５０質量％）、水（２０質量％）およびＰｌｅｘｔｏｌ（登録商標）Ｄ５１０（５０質量％）からなる混合物、支持体ｂ）。
【００９９】
適用は４μｍのナイフを用いて行い、乾燥条件は以下のとおりである：室温（２３℃）で１０分間、および引き続き２２０℃で２０分間。生成物ａ）およびｂ）で被覆し、かつ乾燥させた支持体を引き続き標準的なポリエステル塗料（Ｄｅｇｕｓｓａ社）により塗装し、かつ硬化（３０秒、２３２℃）後に、ＤＩＮ５００２１による塩水噴霧試験を行った。試験中に亜鉛メッキした鋼板が存在し、これは標準プライマーによりポリエステルベース（乾燥膜厚５μｍ）で前処理し、かつａ）、ｂ）に記載されている塗料と同一のポリエステル塗料により最終的に塗装し、かつ同一の条件下で硬化させた（支持体ｃ）。
【０１００】
塩水噴霧試験を実施する前に、全ての試料は、支持体材料に対して十字の引っ掻き傷を有していた。５００時間後に、塩水負荷は、以下の像を示した：
支持体ａ）：十字状の亀裂において、腐食によって条件付けられた、４３ｍｍまでの被覆の腐食クリープが生じた。引っ掻き傷により負荷されていない面では、約６箇所において、５ｍｍまでの被覆の腐食クリープが生じた。
【０１０１】
支持体ｂ）：十字状の亀裂において、腐食によって条件付けられた、１５ｍｍまでの被覆の腐食クリープが生じた。引っ掻き傷により負荷されていない面では、約２箇所において、２ｍｍまでの被覆の腐食クリープが生じたのみであった。
【０１０２】
支持体ｃ）（標準系）：十字状の亀裂において、腐食によって条件付けられた、１８ｍｍまでの被覆の腐食クリープが生じた。引っ掻き傷により負荷されていない面では、約２箇所において、４ｍｍまでの被覆の腐食クリープが生じた。
【０１０３】
結論  ゾルゲル系ｂ）は、意外にも最も良好な結果を示し、かつそのパフォーマンスにおいて標準系に勝っていた。
【０１０４】
例７
例１および１ａからのゾルゲル組成物の水希釈性
例１および１ａからの生成物を、脱塩水により１：１の比で希釈し、かつ５０℃で貯蔵した。数日間の貯蔵期間の後で、例１ａの生成物において、明らかな沈殿物が見られたが、これは例１からの生成物では生じなかった。結論：例１からの生成物のみが、水によって希釈しても貯蔵安定性であった。貯蔵安定性の、水で希釈された生成物は、１μｍ以下のわずかな乾燥膜厚を達成すべき場合には、実質的な適用の噴霧および浸漬のために重要である。
【０１０５】
例８
例１ａからのゾルゲル系を用いた浸漬適用
サンドブラストした鋼板を、例１ａで得られた生成物中に浸漬し、かつ１分間の浸漬時間の後で、浸漬浴から再び取り出した。鋼板によって保持された量は約８０ｇ／ｃｍ2であった。例１ａからの生成物の固体含有率４９％で、＞２０μｍの乾燥膜厚が生じた。＜１０μｍの所望の膜厚を達成するために、その後、５０％より多くの水で希釈しなくてはならなかった。例７に記載されているように、例１ａからの生成物のこのような希釈物は、貯蔵安定性ではなかった。ゾルゲル系の著しい希釈が必要であった場合には、例１ａからの生成物に対して低減したシリカゾル含有率を有する例１に記載の希釈可能な系に換えなくてはならなかった。
【０１０６】
例９
中和されたゾルゲル系の製造
例１からの生成物を、攪拌容器中に装入し、かつ強力な撹拌およびｐＨ値の定常的な制御下でＤｙｎａｓｙｌａｎ（登録商標）１１５１（Ｄｅｇｕｓｓａ社の水性アミノシラン加水分解物）を添加した。ｐＨ値７に達するまで、Ｄｙｎａｓｙｌａｎ（登録商標）１１５１を計量供給した。得られる生成物は、５４℃で８週間以上の間、貯蔵温度で安定していた。
【国際調査報告】
2009524512.tif 000005
2009524512.tif 000006
2009524512.tif 000007
2009524512.tif 000008
2009524512.tif 000009
2009524512.tif 000010